(57)【要約】【課題】低駆動電圧化可能の高耐熱性の有機ＥＬ素子を提供する。【解決手段】有機電界発光素子は、対向する１対の陽極及び陰極の間に積層配置されかつ発光層を含む複数の有機半導体層を備えた有機電界発光素子であって、有機半導体層の少なくとも１層は、芳香族性多員環骨格に少なくとも３つの芳香族置換基が配置され、かつ半経験的分子軌道計算法で求めた芳香族性多員環骨格の環平面と、少なくとも３つの芳香族置換基の環平面との二面角が７０〜９０°である嵩高な有機半導体化合物を、含む。
2010073864.tif 000002
【特許請求の範囲】
【請求項１】
対向する１対の陽極及び陰極の間に積層配置されかつ発光層を含む複数の有機半導体層を備えた有機電界発光素子であって、
前記有機半導体層の少なくとも1層は、芳香族性多員環骨格に少なくとも３つの芳香族置換基が配置され、かつ半経験的分子軌道計算法で求めた前記芳香族性多員環骨格の環平面と、少なくとも３つの前記芳香族置換基の環平面との二面角が７０〜９０°である嵩高な有機半導体化合物を、含むことを特徴とする有機電界発光素子。
【請求項２】
前記嵩高な有機半導体化合物を含む有機半導体層が正孔輸送層又は正孔注入層として前記発光層と前記陽極の間に配置されていることを特徴とする請求項１記載の有機電界発光素子。
【請求項３】
前記嵩高な有機半導体化合物を含む有機半導体層が電子輸送層又は電子注入層として前記発光層と前記陰極の間に配置されていることを特徴とする請求項１又は２記載の有機電界発光素子。
【請求項４】
前記嵩高な有機半導体化合物は、前記芳香族性多員環骨格がボラジン環骨格であるボラジン化合物であることを特徴とする請求項１〜３のいずれか１記載の有機電界発光素子。
【請求項５】
前記嵩高な有機半導体化合物は、前記芳香族性多員環骨格がベンゼン環骨格であるベンゼン化合物であることを特徴とする請求項１〜３のいずれか１記載の有機電界発光素子。
【請求項６】
前記嵩高な有機半導体化合物は、前記芳香族置換基の環平面の面積の和が、前記芳香族性多員環骨格の環平面の面積以上の大きさであることを特徴とする請求項１〜５のいずれか１記載の有機電界発光素子。
【請求項７】
前記嵩高な有機半導体化合物を含む有機半導体層又はその隣接する層に無機フッ化物を含むことを特徴とする請求項１〜６のいずれか１記載の有機電界発光素子。
【請求項８】
前記無機フッ化物はＡｌＦ３若しくはＭｇＦ２であることを特徴とする請求項７記載の有機電界発光素子。
【請求項９】
前記無機フッ化物は２．５〜４０体積％で混合されていることを特徴とする請求項７又は８記載の有機電界発光素子。
【請求項１０】
前記無機フッ化物は５〜４０体積％で混合されていることを特徴とする請求項９記載の有機電界発光素子。
【請求項１１】
前記嵩高な有機半導体化合物を含む有機半導体層又はその隣接する層に無機酸化物を含むことを特徴とする請求項１〜６のいずれか１記載の有機電界発光素子。
【請求項１２】
前記無機酸化物はモリブデン酸化物若しくはバナジウム酸化物であることを特徴とする請求項１１記載の有機電界発光素子。
【請求項１３】
前記無機酸化物は２．５〜４０体積％で混合されていることを特徴とする請求項１１又は１２記載の有機電界発光素子。
【請求項１４】
前記無機酸化物は５〜４０体積％で混合されていることを特徴とする請求項１３記載の有機電界発光素子。
【請求項１５】
前記陰極の少なくとも一方は半透明又は透明であることを特徴とする請求項１〜１４のいずれか１に記載の有機電界発光素子。
【発明の詳細な説明】
【技術分野】
【０００１】
本発明は、有機電界発光素子に関し、特に電荷輸送性（正孔又は電子の移動性）を有する有機化合物を利用した複数の有機材料層を備えた有機エレクトロルミネッセンス（ＥＬ）素子に関する。
【背景技術】
【０００２】
一般に、有機ＥＬ素子は、複数の有機材料層を積層した構造を有している。有機材料層には、発光層の他に、正孔注入層、正孔輸送層等の正孔輸送能を持つ材料からなる層や、電子輸送層、電子注入層等の電子輸送能を持つ材料からなる層等が含まれる。【０００３】
発光層並びに電子或いは正孔の輸送層の積層体の有機ＥＬ膜に電界が印加されると、陽極からは正孔が、陰極からは電子が注入され、これらが発光層において再結合し励起子が形成され、基底状態に戻るとき発光する。発光効率を向上させるためには、電子等のキャリアを効率よく界面に輸送することが重要で、有機ＥＬ素子でも電荷輸送性を有する有機化合物を利用した多層構造を有している。【０００４】
発光層が有機化合物から構成される有機エレクトロルミネッセンス（ＥＬ）素子は、低電圧駆動であることが知られているが、発光ダイオード等に比べると一般的に駆動電圧が高い。特に発光の量子効率が高いといわれる燐光発光有機ＥＬ素子においては、蛍光発光有機ＥＬ素子に比して駆動電圧が高く、問題となっている。【０００５】
一般に駆動電圧を下げるには、有機ＥＬ素子の各層の膜厚を薄くすることで対応が可能となるが、その場合には電極間での通電に伴う不良が増え、歩留まりが低下してしまう。これを解決する技術として、これまで電荷輸送内に高濃度にドーピング材料を添加、混合する技術を使用し、薄膜の導電性を向上させる方法がある（特許文献１参照）。
【先行技術文献】
【特許文献】
【０００６】
【特許文献１】特開平１０−２７０１７２号
【発明の開示】
【発明が解決しようとする課題】
【０００７】
しかしながら、ドーパント材の高温蒸着による成膜コストや、ドーパント材の分解や、不透明化（電荷移動錯体の形成による）、高電圧駆動、短寿命等の問題点がある。【０００８】
そこで、本発明は上記課題に鑑み、駆動電圧を下げることが可能で有機ＥＬ素子の有機半導体層膜厚を厚くすることもできる高耐熱性の有機ＥＬ素子を提供することを目的とする。
【課題を解決するための手段】
【０００９】
本発明による有機電界発光素子は、対向する１対の陽極及び陰極の間に積層配置されかつ発光層を含む複数の有機半導体層を備えた有機電界発光素子であって、
前記有機半導体層の少なくとも１層は、芳香族性多員環骨格に少なくとも３つの芳香族置換基が配置されかつ半経験的分子軌道計算法で求めた前記芳香族性多員環骨格の環平面と、少なくとも３つの前記芳香族置換基の環平面との二面角が７０〜９０°である嵩高な有機半導体化合物を、含むことを特徴とする。【００１０】
また、本発明による有機電界発光素子は、対向する１対の陽極及び陰極の間に積層配置されかつ発光層を含む複数の有機半導体層を備えた有機電界発光素子であって、
前記有機半導体層の少なくとも１層は、芳香族性多員環骨格に少なくとも３つの芳香族置換基が配置され、かつ半経験的分子軌道計算法で求めた前記芳香族性多員環骨格の環平面と、少なくとも３つの前記芳香族置換基の環平面との二面角が７０〜９０°である嵩高な有機半導体化合物を含む有機半導体層又はその隣接する層に無機フッ化物又は無機酸化物を含むことを特徴とする。
【発明の効果】
【００１１】
本発明の有機電界発光素子は、低電圧において高輝度・高効率で長寿命に発光させることが可能となる。従って、本発明による有機電界発光素子はフラットパネル・ディスプレイ（例えばＯＡコンピュータ用や壁掛けテレビ）、車載表示素子、携帯電話表示や面発光体としての特徴を生かした光源（例えば、複写機の光源、液晶ディスプレイや計器類のバックライト光源）、表示板、標識灯への応用が考えられ、その技術的価値は大きいものである。
【図面の簡単な説明】
【００１２】
【図１】本発明による実施形態の有機ＥＬ素子を示す概略部分断面図である。
【図２】本発明による他の実施形態の有機ＥＬ素子を示す概略部分断面図である。
【図３】本発明による他の実施形態の有機ＥＬ素子を示す概略部分断面図である。
【図４】本発明による他の実施形態の有機ＥＬ素子を示す概略部分断面図である。
【図５】本発明による他の実施形態の有機ＥＬ素子を示す概略部分断面図である。
【図６】電荷輸送材分子のモーパック（ＭＯＰＡＣ）による分子軌道の描画を示す図である。
【図７】電荷輸送材分子のモーパック（ＭＯＰＡＣ）による分子軌道の描画を示す図である。
【図８】電荷輸送材分子のモーパック（ＭＯＰＡＣ）による分子軌道の描画を示す図である。
【図９】電荷輸送材分子のモーパック（ＭＯＰＡＣ）による分子軌道の描画を示す図である。
【図１０】本発明による実施例６の素子２の有機発光素子の正面図である。
【図１１】本発明による実施例６の素子３の有機発光素子の正面図である。
【図１２】電荷輸送材分子のモーパック（ＭＯＰＡＣ）による分子軌道の描画を示す図である。
【図１３】電荷輸送材分子のモーパック（ＭＯＰＡＣ）による分子軌道の描画を示す図である。
【図１４】電荷輸送材分子のモーパック（ＭＯＰＡＣ）による分子軌道の描画を示す図である。
【発明を実施するための形態】
【００１３】
以下に本発明による実施の形態を図面を参照しつつ説明する。
【００１４】
本実施形態の有機ＥＬ素子の一例は、図１に示すように、ガラス等の透明基板１上にて、順に、透明な陽極２、正孔注入層３、正孔輸送層４、発光層５、電子輸送層６、電子注入層７及び金属からなる陰極８が積層されて得られるものである。正孔注入層３、正孔輸送層４、発光層５、電子輸送層６及び電子注入層７は有機半導体層である。すなわち、有機ＥＬ素子において、対向する１対の陽極及び陰極の間に積層配置された複数の有機半導体層が正孔注入層、正孔輸送層、発光層、電子輸送層、電子注入層を包含する。これら有機半導体層などの構成要素について後に詳述する。
【００１５】
図１に示す陽極２／正孔注入層３／正孔輸送層４／発光層５／電子輸送層６／電子注入層７／陰極８／の構成の他に、図２に示すように、陽極２／正孔注入層３／発光層５／電子輸送層６／電子注入層７／陰極８／の構成や、図３に示すように、陽極２／正孔輸送層４／発光層５／電子輸送層６／電子注入層７／陰極８／の構成や、図４に示すように、陽極２／発光層５／電子輸送層６／電子注入層７／陰極８／の構成も本発明に含まれる。
【００１６】
また、図５に示すように、陽極２／正孔注入層３／正孔輸送層４／発光層兼電子輸送層５１／電子注入層７／陰極８／の構成も本発明に含まれる。これら積層構成に限定されることなく、正孔ブロック層及び／又はバファ層（図示せず）などを挿入した構成も本発明に含まれる。
【００１７】
−−基板並びに陽極及び陰極−−
基板１のガラスの他としては、ポリスチレン、ポリカーボネート、ポリシクロオレフィン、ポリ（メタ）アクリレートなどの熱可塑性樹脂、フェノール樹脂、エポキシ樹脂などの熱硬化性樹脂等の透明又は半透明材料の他に、シリコンやＡｌなどの不透明な材料を用いることができる。
【００１８】
陽極２及び陰極８の電極材料としては、Ｔｉ、Ａｌ、Ａｌ、Ｃｕ、Ｎｉ、Ａｇ、Ｍｇ：Ａｇ、Ａｕ、Ｐｔ、Ｐｄ、Ｉｒ、Ｃｒ、Ｍｏ、Ｗ、Ｔａなどの金属あるいはこれらの合金が挙げられる。あるいは、ポリアニリンやＰＥＤＴ：ＰＳＳなどの導電性高分子を用いることができる。あるいは、酸化物透明導電薄膜、例えばインジウムすず酸化物（ＩＴＯ）、インジウム亜鉛酸化物（ＩＺＯ）、酸化亜鉛、酸化錫などのいずれかを主組成としたものを用いることができる。また、各電極の厚さは１０〜５００ｎｍ程度が好ましい。これらの電極材料は真空蒸着法、スパッタ法で作製されたものが好ましい。
【００１９】
陽極２には陰極８より仕事関数の大きな導電性材料が選択される。さらに、陽極及び陰極は、発光の取り出し側となる場合は、透明又は半透明となるように材料、膜厚を選択する。特に陽極及び陰極のうちどちらか、もしくはその両方が、有機発光材料から得られる発光波長において少なくとも１０％以上の透過率を持つ材料を選択することが好ましい。
【００２０】
電子注入層７には有機ＥＬ素子の電子注入効率を向上させるため、仕事関数が低いアルカリ金属やアルカリ土類金属、それらの化合物（ＣｓＦ、Ｃｓ２ＣＯ３、Ｌｉ２Ｏ、ＬｉＦ）等が無機電子注入層に用いることもできる。
【００２１】
また、電子注入層の主成分の電子輸送性有機化合物へ混合される電子供与性材料は、Ｌｉ等のアルカリ金属、Ｍｇ等のアルカリ土類金属又はそれらの化合物であれば特に限定はない。特に、仕事関数が４．０ｅＶ以下の金属が好適に使用でき、具体例としてＣｓ、Ｌｉ、Ｎａ、Ｋ、Ｂｅ、Ｍｇ、Ｃａ、Ｓｒ、Ｂａ、Ｙ、Ｌａ、Ｍｇ、Ｓｍ、Ｇｄ、Ｙｂ、又はそれらの化合物等が挙げられる。
【００２２】
−−有機半導体層−−
正孔注入層３、正孔輸送層４、発光層５、電子輸送層６及び電子注入層７の主成分を構成する有機半導体層は、電荷輸送性（正孔及び／又は電子の移動性）を有する有機化合物を利用する。
【００２３】
発光層５として用いられる燐光性の有機化合物としては、イリジウム錯体であるBis (3,5-difluoro-2- (2-pyridyl) phenyl- (2-carboxypyridyl) iridium III、Tris (2-phenylpyridine) iridium(III)、Bis (2-phenylbenzothiazolato) (acetylacetonate) iridium(III)、オスミウム錯体であるOsmium(II) bis(3-trifluoromethyl -5-(2-pyridyl) -pyrazolate)dimethylphenylphosphine、希土類化合物のTris (dibenzoylmethane) phenanthroline europium(III)、白金錯体である2,3,7,8,12,13,17,18-Octaethyl-21H, 23H- porphine,platinum(II)等を挙げることができる。
【００２４】
また、発光層や電子注入層の主成分の電子輸送性を有する有機化合物としては、ｐ−テルフェニルやクアテルフェニル等の多環化合物およびそれらの誘導体、ナフタレン、テトラセン、ピレン、コロネン、クリセン、アントラセン、ジフェニルアントラセン、ナフタセン、フェナントレン等の縮合多環炭化水素化合物及びそれらの誘導体、フェナントロリン、バソフェナントロリン、フェナントリジン、アクリジン、キノリン、キノキサリン、フェナジン等の縮合複素環化合物およびそれらの誘導体や、フルオロセイン、ペリレン、フタロペリレン、ナフタロペリレン、ペリノン、フタロペリノン、ナフタロペリノン、ジフェニルブタジエン、テトラフェニルブタジエン、オキサジアゾール、アルダジン、ビスベンゾキサゾリン、ビススチリル、ピラジン、シクロペンタジエン、オキシン、アミノキノリン、イミン、ジフェニルエチレン、ビニルアントラセン、ジアミノカルバゾール、ピラン、チオピラン、ポリメチン、メロシアニン、キナクリドン、ルブレン等およびそれらの誘導体等を挙げることができる。
【００２５】
さらに、電子輸送性を有する有機化合物として、金属キレート錯体化合物、特に金属キレート化オキサノイド化合物では、トリス（８−キノリノラト）アルミニウム、ビス（８−キノリノラト）マグネシウム、ビス［ベンゾ（ｆ）−８−キノリノラト］亜鉛、ビス（２−メチル−８−キノリノラト）（４−フェニル−フェノラト）アルミニウム、トリス（８−キノリノラト）インジウム、トリス（５−メチル−８−キノリノラト）アルミニウム、８−キノリノラトリチウム、トリス（５−クロロ−８−キノリノラト）ガリウム、ビス（５−クロロ−８−キノリノラト）カルシウム等の８−キノリノラト或いはその誘導体を配位子として少なくとも一つ有する金属錯体も挙げることができる。
【００２６】
また、電子輸送性を有する有機化合物として、オキサジアゾール類、トリアジン類、スチルベン誘導体およびジスチリルアリーレン誘導体、スチリル誘導体、ジオレフィン誘導体も好適に使用され得る。
【００２７】
さらに、電子輸送性を有する有機化合物として使用できる有機化合物として、２，５−ビス（５，７−ジ−ｔ−ベンチル−２−ベンゾオキサゾリル）−１，３，４−チアゾール、４，４’−ビス（５，７−ｔ−ペンチル−２−ベンゾオキサゾリル）スチルベン、４，４’−ビス［５，７−ジ−（２−メチル−２−ブチル）−２−ベンゾオキサゾリル］スチルベン、２，５−ビス（５．７−ジ−ｔ−ペンチル−２−ベンゾオキサゾリル）チオフェン、２，５−ビス［５−（α，α−ジメチルベンジル）−２−ベンゾオキサゾリル］チオフェン、２，５−ビス［５，７−ジ−（２−メチル−２−ブチル）−２−ベンゾオキサゾリル］−３，４−ジフェニルチオフェン、２，５−ビス（５−メチル−２−ベンゾオキサゾリル）チオフェン、４，４’−ビス（２−ベンゾオキサゾリル）ビフェニル、５−メチル−２−｛２−［４−（５−メチル−２−ベンゾオキサゾリル）フェニル］ビニル｝ベンゾオキサゾール、２−［２−（４−クロロフェニル）ビニル］ナフト（１，２−ｄ）オキサゾール等のベンゾオキサゾール系、２，２’−（ｐ−フェニレンジピニレン）−ビスベンゾチアゾール等のベンゾチアゾール系、２−｛２−［４−（２−ベンゾイミダゾリル）フェニル〕ビニル｝ベンゾイミダゾール、２−［２−（４−カルボキシフェニル）ビニル］ベンゾイミダゾール等も挙げられる。
【００２８】
さらに、電子輸送性を有する有機化合物として、１，４−ビス（２−メチルスチリル）ベンゼン、１，４−ビス（３−メチルスチリル）ベンゼン、１，４−ビス（４−メチルスチリル）ベンゼン、ジスチリルベンゼン、１，４−ビス（２−エチルスチリル）ベンゼン、１，４−ビス（３−エチルスチリル）ベンゼン、１，４−ビス（２−メチルスチリル）−２−メチルベンゼン、１，４−ビス（２−メチルスチリル）−２−エチルベンゼン等も挙げられる。
【００２９】
また、さらに、電子輸送性を有する有機化合物として、２，５−ビス（４−メチルスチリル）ピラジン、２，５−ビス（４−エチルスチリル）ピラジン、２，５−ビス［２−（１−ナフチル）ビニル］ピラジン、２，５−ビス（４−メトキシスチリル）ピラジン、２，５−ビス［２−（４−ビフェニル）ビニル］ピラジン、２，５−ビス［２−（１−ピレニル）ビニル］ピラジン等が挙げられる。
【００３０】
その他、さらに、電子輸送性を有する有機化合物として、１，４−フェニレンジメチリディン、４，４’−フェニレンジメチリディン、２，５−キシリレンジメチリディン、２，６−ナフチレンジメチリディン、１，４−ビフェニレンジメチリディン、１，４−ｐ−テレフェニレンジメチリディン、９，１０−アントラセンジイルジメチリディン、４，４’−（２，２−ジ−ｔ−ブチルフェニルビニル）ビフェニル、４，４’−（２，２−ジフェニルビニル）ビフェニル等、従来有機ＥＬ素子の作製に使用されている公知のものを適宜用いることができる。
【００３１】
一方、正孔輸送性を有する有機化合物として、Ｎ，Ｎ，Ｎ’，Ｎ’−テトラフェニル−４，４’−ジアミノフェニル、Ｎ，Ｎ’−ジフェニル−Ｎ，Ｎ’−ジ（３−メチルフェニル）−４，４’−ジアミノビフェニル、２，２−ビス（４−ジ−ｐ−トリルアミノフェニル）プロパン、Ｎ，Ｎ，Ｎ’，Ｎ’−テトラ−ｐ−トリル−４，４’−ジアミノビフェニル、ビス（４−ジ−ｐ−トリルアミノフェニル）フェニルメタン、Ｎ，Ｎ’−ジフェニル−Ｎ，Ｎ’−ジ（４−メトキシフェニル）−４，４’−ジアミノビフェニル、Ｎ，Ｎ，Ｎ’，Ｎ’−テトラフェニル−４，４’−ジアミノジフェニルエーテル、４，４’−ビス（ジフェニルアミノ）クオードリフェニル、４−Ｎ，Ｎ−ジフェニルアミノ−（２−ジフェニルビニル）ベンゼン、３−メトキシ−４’−Ｎ，Ｎ−ジフェニルアミノスチルベンゼン、Ｎ−フェニルカルバゾール、１，１−ビス（４−ジ−ｐ−トリアミノフェニル）−シクロヘキサン、１，１−ビス（４−ジ−ｐ−トリアミノフェニル）−４−フェニルシクロヘキサン、ビス（４−ジメチルアミノ−２−メチルフェニル）−フェニルメタン、Ｎ，Ｎ，Ｎ−トリ（ｐ−トリル）アミン、４−（ジ−ｐ−トリルアミノ）−４’−［４（ジ−ｐ−トリルアミノ）スチリル］スチルベン、Ｎ，Ｎ，Ｎ’，Ｎ’−テトラ−ｐ−トリル−４，４’−ジアミノ−ビフェニル、Ｎ，Ｎ，Ｎ’，Ｎ’−テトラフェニル−４，４’−ジアミノ−ビフェニルＮ−フェニルカルバゾール、４，４’−ビス［Ｎ−（１−ナフチル）−Ｎ−フェニル−アミノ］ビフェニル、４，４’’−ビス［Ｎ−（１−ナフチル）−Ｎ−フェニル−アミノ］ｐ−ターフェニル、４，４’−ビス［Ｎ−（２−ナフチル）−Ｎ−フェニル−アミノ］ビフェニル、４，４’−ビス［Ｎ−（３−アセナフテニル）−Ｎ−フェニル−アミノ］ビフェニル、１，５−ビス［Ｎ−（１−ナフチル）−Ｎ−フェニル−アミノ］ナフタレン、４，４’−ビス［Ｎ−（９−アントリル）−Ｎ−フェニル−アミノ］ビフェニル、４，４’’−ビス［Ｎ−（１−アントリル）−Ｎ−フェニル−アミノ］ｐ−ターフェニル、４，４’−ビス［Ｎ−（２−フェナントリル）−Ｎ−フェニル−アミノ］ビフェニル、４，４’−ビス［Ｎ−（８−フルオランテニル）−Ｎ−フェニル−アミノ］ビフェニル、４，４’−ビス［Ｎ−（２−ピレニル）−Ｎ−フェニル−アミノ］ビフェニル、４，４’−ビス［Ｎ−（２−ペリレニル）−Ｎ−フェニル−アミノ］ビフェニル、４，４’−ビス［Ｎ−（１−コロネニル）−Ｎ−フェニル−アミノ］ビフェニル、２，６−ビス（ジ−ｐ−トリルアミノ）ナフタレン、２，６−ビス［ジ−（１−ナフチル）アミノ］ナフタレン、２，６−ビス［Ｎ−（１−ナフチル）−Ｎ−（２−ナフチル）アミノ］ナフタレン、４．４’’−ビス［Ｎ，Ｎ−ジ（２−ナフチル）アミノ］ターフェニル、４．４’−ビス｛Ｎ−フェニル−Ｎ−［４−（１−ナフチル）フェニル］アミノ｝ビフェニル、４，４’−ビス［Ｎ−フェニル−Ｎ−（２−ピレニル）−アミノ］ビフェニル、２，６−ビス［Ｎ，Ｎ−ジ（２−ナフチル）アミノ］フルオレン、４，４’’−ビス（Ｎ，Ｎ−ジ−ｐ−トリルアミノ）ターフェニル、ビス（Ｎ−１−ナフチル）（Ｎ−２−ナフチル）アミン等が挙げられる。
【００３２】
さらに、正孔注入層、正孔輸送層、正孔輸送性発光層として、上述の有機化合物をポリマ中に分散したものや、ポリマ化したものも使用できる。ポリパラフェニレンビニレンやその誘導体等のいわゆるπ共役ポリマ、ポリ（Ｎ−ビニルカルバゾール）に代表される正孔輸送性非共役ポリマ、ポリシラン類のシグマ共役ポリマも用いることができる。
【００３３】
正孔注入層としては、特に限定はないが、銅フタロシアニン（CuPc:Copper Phthalocyanine）等の金属フタロシアニン類および無金属フタロシアニン類、カーボン膜、ポリアニリン等の導電性ポリマが好適に使用できる。
【００３４】
−−多員環構造の嵩高な有機半導体化合物−−
発明者は、特異的に嵩高い芳香族置換基を有する分子構造（嵩高な有機半導体化合物）を電荷輸送材料に用いて低駆動電圧化させることに着目して、更に電荷注入又は輸送層内に低濃度で無機化合物を混合することで特性改善（高温保存、駆動寿命）を行うため、芳香族性多員環骨格に対してほぼ垂直に近い芳香族置換基が配置された嵩高な有機化合物に注目して、高温保存実験などを実行した。多員環構造縮合多環芳香族の材料を探索するため、材料としては、上述の電荷輸送性（正孔及び／又は電子の移動性）を有する有機化合物の中で、芳香族性多員環骨格に少なくとも３つの芳香族置換基が配置され、半経験的分子軌道計算法で求めた芳香族性多員環骨格の環平面と、少なくとも３つの芳香族置換基の環平面との二面角が７０〜９０°であるものが好ましいことを知見した。
【００３５】
構造最適化（二面角）は、半経験的分子軌道計算法プログラムであるモーパック（MOPAC Ver.6）を用いて、ＡＭ１法や、これより水素結合に重みをおいて計算するＰＭ３法で行った。入力データの初期座標において、例えば、ベンゼン環骨格まわり、Ｃ−Ｃ結合は１．４Å、Ｃ−Ｈ結合は１．１Å、結合角は１２０°とし、構造最適化を行った。分子軌道計算法は、シュレディンガー方程式を解くことによって、分子全体に広がる電子空間軌道関数である分子軌道によって分子状態を記述する方法である。その近似方法として経験的分子軌道計算法、非経験的分子軌道計算法、半経験的分子軌道計算法は知られている。半経験的分子軌道計算法では、ハートリーフォック方程式を解く際に経験的パラメータを使用して、分子の電子状態を計算するもので、非経験的分子軌道計算法に比べ計算量が大幅に減少するため、大きな分子を取り扱うのに有利である。
【００３６】
嵩高な有機半導体化合物としては、芳香族性多員環骨格に少なくとも３つの芳香族置換基が配置され、かつ半経験的分子軌道計算法で求めた芳香族性多員環骨格の環平面と、少なくとも３つの芳香族置換基の環平面との二面角が７０〜９０°である嵩高な有機半導体化合物であれば特に限定されないが、芳香族性多員環骨格の環平面に対して７０〜９０°の二面角を有する芳香族置換基の環平面の面積の和が、芳香族性多員環骨格の環平面の面積より大きいことが好ましい。
【００３７】
嵩高な有機半導体化合物としては、例えば下記一般式（１）に示す芳香族性多員環骨格がボラジン環骨格であるボラジン化合物がある。
【００３８】
【化１】
2010073864.tif 000003
【００３９】
式（１）中、Ｎは窒素、Ｂはホウ素、Ｒは水素、アリール基、ヘテロアリール基、オリゴアリール基またはオリゴヘテロアリール基を示し、Ｒは全てが異なっていても同一でもよく、少なくとも３つ以上のＲは水素ではない。Ｒの好ましい例としては、フェニル基、ナフチル基、フェナントリル基、アントラセニル基、ピリジル基、ピリミジル基、トリアジル基、キノリル基、イソキノリル基であり、より好ましくは、フェニル基、ナフチル基、ピリジル基である。
【００４０】
具体的には、上記嵩高な有機半導体化合物として下記式に示すボラジン化合物がある。
【００４１】
下記化合物１のＢ，Ｂ’，Ｂ’’−トリフェニル−Ｎ，Ｎ’，Ｎ’’−トリフェニルボラジンの分子のモーパック（ＭＯＰＡＣ）による分子軌道（ＭＯ）の描画を図６に示す。
【００４２】
【化２】
2010073864.tif 000004
【００４３】
下記化合物２のＢ，Ｂ’，Ｂ’’−トリ（９−フェナントリル）−Ｎ，Ｎ’，Ｎ’’−トリフェニルボラジンのモーパック（ＭＯＰＡＣ）による分子軌道（ＭＯ）の描画を図７に示す。
【００４４】
【化３】
2010073864.tif 000005
【００４５】
下記化合物３のＢ，Ｂ’，Ｂ’’−トリ（２−ナフチル）−Ｎ，Ｎ’，Ｎ’’−トリフェニルボラジンのモーパック（ＭＯＰＡＣ）による分子軌道（ＭＯ）の描画を図８に示す。
【００４６】
【化４】
2010073864.tif 000006
【００４７】
また、上記嵩高な有機半導体化合物としては、例えば下記一般式（２）に示す芳香族性多員環骨格がベンゼン環骨格であるベンゼン化合物がある。
【００４８】
【化５】
2010073864.tif 000007
【００４９】
式（２）中、Ｒは水素、アリール基、ヘテロアリール基、オリゴアリール基またはオリゴヘテロアリール基を示し、Ｒは全てが異なっていても同一でもよく、少なくとも３つ以上のＲは水素ではない。Ｒの好ましい例としては、フェニル基、ナフチル基、フェナントリル基、アントラセニル基、ピリジル基、ピリミジル基、トリアジル基、キノリル基、イソキノリル基であり、より好ましくは、フェニル基、ナフチル基、ピリジル基である。
【００５０】
具体的には、上記嵩高な有機半導体化合物として下記式に示すベンゼン化合物がある。
【００５１】
下記化合物４のヘキサフェニルベンゼンのモーパック（ＭＯＰＡＣ）による分子軌道（ＭＯ）の描画を図９に示す。
【００５２】
【化６】
2010073864.tif 000008
【００５３】
この他に下記化合物５、６に示す１，２，４，５−テトラフェニルベンゼン（二面角：約８０度）、１，３，５−トリ（９−アントラセニル）ベンゼン（二面角：約８０度）や、下記化合物７〜１２に示すベンゼン化合物を挙げることができるが、これらに限定されるものではない。
【００５４】
【化７】
2010073864.tif 000009
【００５５】
【化８】
2010073864.tif 000010
【００５６】
【化９】
2010073864.tif 000011
【００５７】
【化１０】
2010073864.tif 000012
【００５８】
【化１１】
2010073864.tif 000013
【００５９】
【化１２】
2010073864.tif 000014
【００６０】
【化１３】
2010073864.tif 000015
【００６１】
【化１４】
2010073864.tif 000016
【００６２】
また、上記嵩高な有機半導体化合物として、一般式（２）のベンゼン化合物の中心骨格をピリジン環等の芳香族複素環に置き換えた下記化合物１３〜１５で示される化合物等も挙げられる。
【００６３】
【化１５】
2010073864.tif 000017
【００６４】
【化１６】
2010073864.tif 000018
【００６５】
【化１７】
2010073864.tif 000019
【００６６】
その他、上記嵩高な有機半導体化合物として、一般式（２）のベンゼン化合物の中心骨格をナフタレン等の縮合芳香族環に置き換えた下記化合物１６、１７で示されるオクタフェニルナフタレンや２，３，６，７−テトラフェニルナフタレン（二面角：約８０度）等も挙げられる。
【００６７】
【化１８】
2010073864.tif 000020
【００６８】
【化１９】
2010073864.tif 000021
【００６９】
また、嵩高な有機半導体化合物を含む有機半導体層又はその隣接する層に無機フッ化物又は無機酸化物を含むことがより好ましい。
【００７０】
好ましい無機フッ化物としては、ＡｌＦ３、ＭｇＦ２等が挙げられ、無機酸化物としては、モリブデン酸化物、バナジウム酸化物等が挙げられる。
【００７１】
嵩高な有機半導体化合物を含む有機半導体層に無機フッ化物又は無機酸化物を含む場合は、２．５〜４０体積％で混合することが好ましく、より好ましくは５〜４０体積％である。
【００７２】
また、嵩高な有機半導体化合物を含む有機半導体層の隣接層に無機フッ化物又は無機酸化物を含む層を形成する場合は、用途や目的に応じ素子全体の厚さや他の層の材料との電荷バランス等とも関係するので、特に限定されるものではないが、無機フッ化物又は無機酸化物を含む隣接層の膜厚を１〜６０nmの範囲とすることが好ましい。
【００７３】
無機フッ化物又は無機酸化物を含む層と隣接、又はこれらの無機化合物を嵩高な有機半導体化合物に含むことで、透明電極との密着力が向上し、駆動下における発熱や高温保存下で発生する界面での剥離や結晶化を抑制することができ、結果として電荷輸送を阻害するトラップ発生を抑制し、駆動電圧の上昇を抑え、高い信頼性の有機電界発光素子を構築することができる。
【００７４】
以下、本発明を実施例により、更に詳しく説明するが、これら実施例に限定されるものではない。
【００７５】
−−実験例１：（正孔注入層に嵩高な有機半導体化合物を使用した素子の性能評価）−−
以下に示す複数の有機ＥＬ素子を作製し、寿命特性を測定、評価した。
【００７６】
−−素子1-1（ref）−−
陽極として透明電極ＩＴＯを形成したガラス基板上に、真空蒸着により順に、正孔注入層として銅フタロシアニン（ＣｕＰｃ）を３２ｎｍの厚さで形成し、その上に、正孔輸送層としてＮＰＢ（N,N’-bis-(1-naphenyl)-N,N’-diphenyl-benzidene）を３８ｎｍの厚さで形成し、その上に、発光層兼電子輸送層としてＡｌｑ３（tris(8-hydroxy-quinolinato)aluminum）を６０ｎｍの厚さで形成し、その上に、電子注入層Ｌｉ２Ｏ（１０ｎｍ厚）及び陰極Ａｌ（８０ｎｍ厚）を形成した、これを基準の素子とした。
【００７７】
−−素子1-2（比較例１）−−
正孔注入層として二面角が７０〜９０°の芳香族置換基を有さないＴＰＴ−１（N,N’-bis-(4-diphenylamino-4-biphenyl)-N,N’-diphenylbenzidine）を３２ｎｍの厚さで形成し、その上に、正孔輸送層としてＮＰＢを３８ｎｍの厚さで形成した以外、素子1-1と同様な素子を形成した。
【００７８】
−−素子1-3（比較例２）−−
正孔注入層及び正孔輸送層として二面角が７０〜９０°の芳香族置換基を有さないＮＰＢを３２ｎｍ及び３８ｎｍ（合計７０ｎｍ）の厚さで形成した以外、素子1-1と同様な素子を形成した。
【００７９】
−−素子1-4（比較例３）−−
正孔注入層として下式の構造の中心骨格に芳香族性多員環骨格を有さないシクロペンタジエン化合物を３２ｎｍの厚さで形成し、その上に、正孔輸送層としてＮＰＢを３８ｎｍの厚さで形成した以外、素子1-1と同様な素子を形成した。この１，２，３，４，５−ペンタフェニル−１，３−シクロペンタジエンのモーパック（ＭＯＰＡＣ）による分子軌道（ＭＯ）の描画を図１４に示す。
【００８０】
【化２０】
2010073864.tif 000022
【００８１】
−−素子1-5（実施例１）−−
正孔注入層としてベンゼン化合物のヘキサフェニルベンゼン（化合物４）を３２ｎｍの厚さで形成し、その上に、正孔輸送層としてＮＰＢを３８ｎｍの厚さで形成した以外、素子1-1と同様な素子を形成した。
【００８２】
−−素子1-6（実施例２）−−
正孔注入層としてボラジン化合物のＢ，Ｂ’，Ｂ’’−トリフェニル−Ｎ，Ｎ’，Ｎ’’−トリフェニルボラジン（化合物１）を３２ｎｍの厚さで形成し、その上に、正孔輸送層としてＮＰＢを３８ｎｍの厚さで形成した以外、素子１と同様な素子を形成した。
【００８３】
素子1-1〜素子1-6の素子構造は、以下のとおりである。
素子No.：陽極／正孔注入層／正孔輸送層／発光層兼電子輸送層／電子注入層／陰極
素子1-1：ＩＴＯ／ＣｕＰｃ／ＮＰＢ／Ａｌｑ３／Ｌｉ２Ｏ／Ａｌ
素子1-2：ＩＴＯ／ＴＰＴ−１／ＮＰＢ／Ａｌｑ３／Ｌｉ２Ｏ／Ａｌ
素子1-3：ＩＴＯ／ＮＰＢ／ＮＰＢ／Ａｌｑ３／Ｌｉ２Ｏ／Ａｌ
素子1-4：ＩＴＯ／シクロペンタジエン化合物／ＮＰＢ／Ａｌｑ３／Ｌｉ２Ｏ／Ａｌ
素子1-5：ＩＴＯ／化合物４／ＮＰＢ／Ａｌｑ３／Ｌｉ２Ｏ／Ａｌ
素子1-6：ＩＴＯ／化合物１／ＮＰＢ／Ａｌｑ３／Ｌｉ２Ｏ／Ａｌ。
【００８４】
素子1-1〜素子1-6について、高温保存環境（８５℃、１００℃、１００時間）の下で、所定電流密度条件でそれぞれ駆動し、初期駆動電圧、初期輝度、駆動電圧変化及び輝度変化を測定した。
【００８５】
実験結果を下記表１に示す。なお、高温保存判定では＋０．５Ｖ以下の変化であれば○、他×と示した。駆動寿命は輝度劣化度合いが素子1-1（ref）と同等以上である場合○、他×と示した。ＨＩＬは正孔注入層をＨＴＬは正孔輸送層を示す。
【００８６】
【表１】
2010073864.tif 000023
【００８７】
また、各素子の正孔注入層に使用した材料の物性を表２示す。
【００８８】
【表２】
2010073864.tif 000024
【００８９】
結果から、正孔注入層に化合物４及び化合物１を含む素子は他の正孔注入層を含む素子に比べ低駆動電圧であることが期待できる。一般的に陽極（ＩＴＯ）からホール注入するためには、ＨＯＭＯが５ｅＶ付近のホール注入層を選定し、且つ移動度は高いほうが良いとされており、ＣｕＰｃが最も駆動電圧が低減されると考えられるが、表１及び表２から化合物４及び化合物１そのような材料に該当しないにもかかわらず、ＣｕＰｃに比較して低電圧駆動が可能であることが分かる。特に比較例３から、ＨＯＭＯが深いシクロペンタジエン骨格の化合物は芳香族性に乏しく、低電圧化しないことが分かる。また、ベンゼン化合物及びボラジン化合物の嵩高な有機半導体化合物を含む有機半導体層が正孔輸送層又は正孔注入層として発光層と陽極の間に配置できることが分かる。
【００９０】
−−実験例２：（正孔注入層として嵩高な有機半導体化合物の層と無機化合物の層を積層した素子の性能評価）−−
正孔注入層に、無機化合物（無機フッ化物、無機酸化物）層と嵩高な有機半導体化合物（化合物１又は化合物４）を含む層が積層された以下に示す素子を作製し、寿命特性を測定し、評価した。
【００９１】
実験例１と同様に、素子1-1を基準とした。
【００９２】
−−素子2-2（比較例４）−−
正孔注入層としてＭｏＯ３を３２ｎｍの厚さで形成した以外、素子1-1と同様な素子を形成した。
【００９３】
−−素子2-3（素子1-5：実施例１と同等）−−
正孔注入層として化合物４を３２ｎｍの厚さで形成した以外、素子1-1と同様な素子を形成した。
【００９４】
−−素子2-4（素子1-6：実施例２と同等）−−
正孔注入層として化合物１を３２ｎｍの厚さで形成した以外、素子1-1と同様な素子を形成した。
【００９５】
−−素子2-5（実施例３）−−
正孔注入層としてＭｏＯ３を３ｎｍの厚さで、化合物４を３２ｎｍの厚さで順に形成した以外、素子1-1と同様な素子を形成した。
【００９６】
−−素子2-6（実施例４）−−
正孔注入層としてＡｌＦ３を１．５ｎｍの厚さで、化合物４を３０．５ｎｍの厚さで順に形成した以外、素子1-1と同様な素子を形成した。
【００９７】
−−素子2-7（実施例５）−−
正孔注入層としてＭｏＯ３を３ｎｍの厚さで、化合物１を３２ｎｍの厚さで順に形成した以外、素子1-1と同様な素子を形成した。
【００９８】
−−素子2-8（実施例６）−−
正孔注入層としてＡｌＦ３を１．５ｎｍの厚さで、化合物１を３０．５ｎｍの厚さで順に形成した以外、素子1-1と同様な素子を形成した。
【００９９】
−−素子2-9（比較例５）−−
正孔注入層としてＭｏＯ３を３ｎｍの厚さで、ＴＰＴ−１を３２ｎｍの厚さで順に形成した以外、素子1-1と同様な素子を形成した。
【０１００】
−−素子2-10（比較例６）−−
正孔注入層としてＡｌＦ３を１．５ｎｍの厚さで、ＴＰＴ−１を３０．５ｎｍの厚さで順に形成した以外、素子1-1と同様な素子を形成した。
【０１０１】
素子1-1、素子2-2〜素子2-10の素子構造は、以下のとおりである。
素子No.：陽極／正孔注入層／正孔輸送層／発光層兼電子輸送層／電子注入層／陰極
素子1-1：ＩＴＯ／ＣｕＰｃ／ＮＰＢ／Ａｌｑ３／Ｌｉ２Ｏ／Ａｌ
素子2-2：ＩＴＯ／ＭｏＯ３／ＮＰＢ／Ａｌｑ３／Ｌｉ２Ｏ／Ａｌ
素子2-3：ＩＴＯ／化合物４／ＮＰＢ／Ａｌｑ３／Ｌｉ２Ｏ／Ａｌ
素子2-4：ＩＴＯ／化合物１／ＮＰＢ／Ａｌｑ３／Ｌｉ２Ｏ／Ａｌ
素子2-5：ＩＴＯ／ＭｏＯ３・化合物４／ＮＰＢ／Ａｌｑ３／Ｌｉ２Ｏ／Ａｌ
素子2-6：ＩＴＯ／ＡｌＦ３・化合物４／ＮＰＢ／Ａｌｑ３／Ｌｉ２Ｏ／Ａｌ
素子2-7：ＩＴＯ／ＭｏＯ３・化合物１／ＮＰＢ／Ａｌｑ３／Ｌｉ２Ｏ／Ａｌ
素子2-8：ＩＴＯ／ＡｌＦ３・化合物１／ＮＰＢ／Ａｌｑ３／Ｌｉ２Ｏ／Ａｌ
素子2-9：ＩＴＯ／ＭｏＯ３・ＴＰＴ−１／ＮＰＢ／Ａｌｑ３／Ｌｉ２Ｏ／Ａｌ
素子2-10：ＩＴＯ／ＡｌＦ３・ＴＰＴ−１／ＮＰＢ／Ａｌｑ３／Ｌｉ２Ｏ／Ａｌ。
【０１０２】
素子1-1、素子2-2〜素子2-10について、高温保存環境（８５℃、１００℃、１００時間）の下で、所定電流密度条件でそれぞれ駆動し、初期駆動電圧、初期輝度、駆動電圧変化及び輝度変化を測定した。
【０１０３】
実験結果を下記表３に示す。なお、高温保存判定では＋０．５Ｖ以下の変化であれば○、他×と示した。駆動寿命は輝度劣化度合いが素子１と同等以上である場合○、他×と示した。ＨＩＬ１、ＨＩＬ２は正孔注入層をＨＴＬは正孔輸送層を示す。
【０１０４】
【表３】
2010073864.tif 000025
【０１０５】
本実験結果から、正孔注入層として極薄膜の無機フッ化物ＡｌＦ３層又は無機酸化物ＭｏＯ３層とボラジン化合物層又はベンゼン化合物層が積層されている積層系素子は、ボラジン化合物又はベンゼン化合物の正孔注入層単体で使用するよりも若干駆動電圧が上昇するものの、素子1-1のCuPcより低電圧駆動が可能であり、かつ高温保存、駆動寿命で劣化抑制し、素子1-1と同等であることが分かる。この結果は、正孔注入層としての無機化合物の積層により密着力が向上し、高温保存、駆動寿命を確保したと考えられる。
【０１０６】
また、ＡｌＦ３を用いた素子の場合、ＭｏＯ３を用いた素子より低電圧化傾向にあることが分かる。
【０１０７】
−−実験例３：（正孔注入層として嵩高な有機半導体化合物と無機化合物の混合した層を使用した素子の性能評価）−−
正孔注入層を、無機化合物（無機フッ化物、無機酸化物）とボラジン化合物（化合物１）又はベンゼン化合物（化合物４）が混合されている層とした以下に示す素子を作製し、寿命特性を測定、評価した。
【０１０８】
実験例１と同様に、素子1-1を基準とした。
【０１０９】
−−素子3-2（素子1-5：実施例１と同等）−−
正孔注入層として化合物４を３２ｎｍの厚さで形成した以外、素子1-1と同様な素子を形成した。
【０１１０】
−−素子3-3（素子1-6：実施例２と同等）−−
正孔注入層として化合物１を３２ｎｍの厚さで形成した以外、素子1-1と同様な素子を形成した。
【０１１１】
−−素子3-4（実施例７）−−
正孔注入層としてＴＰＴ−１を５０vol％混合した化合物１の混合層を３２ｎｍの厚さで形成した以外、素子１と同様な素子を形成した。
【０１１２】
−−素子3-5（実施例８）−−
正孔注入層としてＭｏＯ３を５vol％混合した化合物４の混合層を３２ｎｍの厚さで形成した以外、素子1-1と同様な素子を形成した。
【０１１３】
−−素子3-6（実施例９）−−
正孔注入層としてＭｏＯ３を１０vol％混合した化合物４の混合層を３２ｎｍの厚さで形成した以外、素子1-1と同様な素子を形成した。
【０１１４】
−−素子3-7（実施例１０）−−
正孔注入層としてＭｏＯ３を２０vol％混合した化合物４の混合層を３２ｎｍの厚さで形成した以外、素子1-1と同様な素子を形成した。
【０１１５】
−−素子3-8（実施例１１）−−
正孔注入層としてＭｏＯ３を４０vol％混合した化合物４の混合層を３２ｎｍの厚さで形成した以外、素子1-1と同様な素子を形成した。
【０１１６】
−−素子3-9（実施例１２）−−
正孔注入層としてＡｌＦ３を５vol％混合した化合物４の混合層を３２ｎｍの厚さで形成した以外、素子1-1と同様な素子を形成した。
【０１１７】
−−素子3-10（実施例１３）−−
正孔注入層としてＡｌＦ３を１０vol％混合した化合物４の混合層を３２ｎｍの厚さで形成した以外、素子1-1と同様な素子を形成した。
【０１１８】
−−素子3-11（実施例１４）−−
正孔注入層としてＭｏＯ３を５vol％混合した化合物１の混合層を３２ｎｍの厚さで形成した以外、素子1-1と同様な素子を形成した。
【０１１９】
−−素子3-12（実施例１５）−−
正孔注入層としてＭｏＯ３を１０vol％混合した化合物１の混合層を３２ｎｍの厚さで形成した以外、素子1-1と同様な素子を形成した。
【０１２０】
−−素子3-13（実施例１６）−−
正孔注入層としてＭｏＯ３を２５vol％混合した化合物１の混合層を３２ｎｍの厚さで形成した以外、素子1-1と同様な素子を形成した。
【０１２１】
−−素子3-14（実施例１７）−−
正孔注入層としてＡｌＦ３を２．５vol％混合した化合物１の混合層を３２ｎｍの厚さで形成した以外、素子1-1と同様な素子を形成した。
【０１２２】
−−素子3-15（実施例１８）−−
正孔注入層としてＡｌＦ３を５vol％混合した化合物１の混合層を３２ｎｍの厚さで形成した以外、素子1-1と同様な素子を形成した。
【０１２３】
−−素子3-16（実施例１９）−−
正孔注入層としてＡｌＦ３を１０vol％混合した化合物１の混合層を３２ｎｍの厚さで形成した以外、素子1-1と同様な素子を形成した。
【０１２４】
−−素子3-17（比較例７）−−
正孔注入層としてＭｏＯ３を５vol％混合したＴＰＴ−１の混合層を３２ｎｍの厚さで形成した以外、素子1-1と同様な素子を形成した。
【０１２５】
−−素子3-18（比較例８）−−
正孔注入層としてＭｏＯ３を１０vol％混合したＴＰＴ−１の混合層を３２ｎｍの厚さで形成した以外、素子1-1と同様な素子を形成した。
【０１２６】
−−素子3-19（比較例９）−−
正孔注入層としてＭｏＯ３を２０vol％混合したＴＰＴ−１の混合層を３２ｎｍの厚さで形成した以外、素子1-1と同様な素子を形成した。
【０１２７】
−−素子3-20（比較例１０）−−
正孔注入層としてＭｏＯ３を４０vol％混合したＴＰＴ−１の混合層を３２ｎｍの厚さで形成した以外、素子1-1と同様な素子を形成した。
【０１２８】
−−素子3-21（比較例１１）−−
正孔注入層としてＡｌＦ３を５vol％混合したＴＰＴ−１の混合層を３２ｎｍの厚さで形成した以外、素子1-1と同様な素子を形成した。
【０１２９】
−−素子3-22（比較例１２）−−
正孔注入層としてＡｌＦ３を１０vol％混合したＴＰＴ−１の混合層を３２ｎｍの厚さで形成した以外、素子1-1と同様な素子を形成した。
【０１３０】
−−素子3-23（比較例１３）−−
正孔注入層としてＡｌＦ３を２０vol％混合したＴＰＴ−１の混合層を３２ｎｍの厚さで形成した以外、素子1-1と同様な素子を形成した。
【０１３１】
−−素子3-24（比較例１４）−−
正孔注入層としてＡｌＦ３を４０vol％混合したＴＰＴ−１の混合層を３２ｎｍの厚さで形成した以外、素子1-1と同様な素子を形成した。
【０１３２】
素子1-1、素子3-2〜素子3-24の素子構造は、以下のとおりである。
素子No.：陽極／無機化合物混合正孔注入層／正孔輸送層／発光層兼電子輸送層／電子注入層／陰極
素子1-1：ＩＴＯ／ＣｕＰｃ／ＮＰＢ／Ａｌｑ３／Ｌｉ２Ｏ／Ａｌ
素子3-2：ＩＴＯ／化合物４／ＮＰＢ／Ａｌｑ３／Ｌｉ２Ｏ／Ａｌ
素子3-3：ＩＴＯ／化合物１／ＮＰＢ／Ａｌｑ３／Ｌｉ２Ｏ／Ａｌ
素子3-4：ＩＴＯ／５０vol％ＴＰＴ−１化合物４／ＮＰＢ／Ａｌｑ３／Ｌｉ２Ｏ／Ａｌ
素子3-5：ＩＴＯ／５vol％ＭｏＯ３・化合物４／ＮＰＢ／Ａｌｑ３／Ｌｉ２Ｏ／Ａｌ
素子3-6：ＩＴＯ／１０vol％ＭｏＯ３・化合物４／ＮＰＢ／Ａｌｑ３／Ｌｉ２Ｏ／Ａｌ
素子3-7：ＩＴＯ／２０vol％ＭｏＯ３・化合物４／ＮＰＢ／Ａｌｑ３／Ｌｉ２Ｏ／Ａｌ
素子3-8：ＩＴＯ／４０vol％ＭｏＯ３・化合物４／ＮＰＢ／Ａｌｑ３／Ｌｉ２Ｏ／Ａｌ
素子3-9：ＩＴＯ／５vol％ＡｌＦ３・化合物４／ＮＰＢ／Ａｌｑ３／Ｌｉ２Ｏ／Ａｌ
素子3-10：ＩＴＯ／１０vol％ＡｌＦ３・化合物４／ＮＰＢ／Ａｌｑ３／Ｌｉ２Ｏ／Ａｌ
素子3-11：ＩＴＯ／５vol％ＭｏＯ３・化合物１／ＮＰＢ／Ａｌｑ３／Ｌｉ２Ｏ／Ａｌ
素子3-12：ＩＴＯ／１０vol％ＭｏＯ３・化合物１／ＮＰＢ／Ａｌｑ３／Ｌｉ２Ｏ／Ａｌ
素子3-13：ＩＴＯ／２５vol％ＭｏＯ３・化合物１／ＮＰＢ／Ａｌｑ３／Ｌｉ２Ｏ／Ａｌ
素子3-14：ＩＴＯ／２．５vol％ＡｌＦ３・化合物１／ＮＰＢ／Ａｌｑ３／Ｌｉ２Ｏ／Ａｌ
素子3-15：ＩＴＯ／５vol％ＡｌＦ３・化合物１／ＮＰＢ／Ａｌｑ３／Ｌｉ２Ｏ／Ａｌ
素子3-16：ＩＴＯ／１０vol％ＡｌＦ３・化合物１／ＮＰＢ／Ａｌｑ３／Ｌｉ２Ｏ／Ａｌ
素子3-17：ＩＴＯ／５vol％ＭｏＯ３・ＴＰＴ−１／ＮＰＢ／Ａｌｑ３／Ｌｉ２Ｏ／Ａｌ
素子3-18：ＩＴＯ／１０vol％ＭｏＯ３・ＴＰＴ−１／ＮＰＢ／Ａｌｑ３／Ｌｉ２Ｏ／Ａｌ
素子3-19：ＩＴＯ／２０vol％ＭｏＯ３・ＴＰＴ−１／ＮＰＢ／Ａｌｑ３／Ｌｉ２Ｏ／Ａｌ
素子3-20：ＩＴＯ／４０vol％ＭｏＯ３・ＴＰＴ−１／ＮＰＢ／Ａｌｑ３／Ｌｉ２Ｏ／Ａｌ
素子3-21：ＩＴＯ／５vol％ＡｌＦ３・ＴＰＴ−１／ＮＰＢ／Ａｌｑ３／Ｌｉ２Ｏ／Ａｌ
素子3-22：ＩＴＯ／１０vol％ＡｌＦ３・ＴＰＴ−１／ＮＰＢ／Ａｌｑ３／Ｌｉ２Ｏ／Ａｌ
素子3-23：ＩＴＯ／２０vol％ＡｌＦ３・ＴＰＴ−１／ＮＰＢ／Ａｌｑ３／Ｌｉ２Ｏ／Ａｌ
素子3-24：ＩＴＯ／４０vol％ＡｌＦ３・ＴＰＴ−１／ＮＰＢ／Ａｌｑ３／Ｌｉ２Ｏ／Ａｌ。
【０１３３】
素子1-1、素子3-2〜素子3-24について、高温保存環境（８５℃、１００℃、１００時間）の下で、所定電流密度条件でそれぞれ駆動し、初期駆動電圧、初期輝度、駆動電圧変化及び輝度変化を測定した。
【０１３４】
実験結果を下記表４に示す。なお、高温保存判定では＋０．５Ｖ以下の変化であれば○、他×と示した。駆動寿命は輝度劣化度合いが素子１と同等以上である場合○、他×と示した。ＨＩＬは正孔注入層をＨＴＬは正孔輸送層を示す。
【０１３５】
【表４】
2010073864.tif 000026
【０１３６】
本実験結果から、正孔注入層としてＭｏＯ３とボラジン化合物又はベンゼン化合物の混合されている混合系素子は、実験例２の結果と同様に、初期駆動電圧について素子1-1に対し低電圧化可能であり、高温保存、駆動寿命共に劣化抑制し、素子1-1と同等であることが分かる。
【０１３７】
また、ＡｌＦ３とボラジン化合物又はベンゼン化合物の混合系素子はＭｏＯ３の混合系素子より若干低駆動電圧化傾向にあることが分かる。
【０１３８】
−−実験例４：（正孔注入層の膜厚依存性評価）−−
ボラジン化合物（化合物１）又は５％−ＭｏＯ３：ボラジン化合物（化合物１）を正孔注入層とし、膜厚を０〜６０ｎｍの範囲で変化させた素子を作製し、駆動特性を測定して、駆動特性における正孔注入層膜厚依存性を調べた。
【０１３９】
実験例１の素子1-3の素子（正孔注入層無しの素子）を比較例とした。
【０１４０】
−−素子4-2（実施例２０）−−
正孔注入層としてＭｏＯ３を５vol％混合した化合物１の混合層を１０ｎｍの厚さで形成し、その上に、正孔輸送層としてＮＰＢを６０ｎｍの厚さで形成した以外、素子1-1と同様な素子を形成した。
【０１４１】
−−素子4-3（素子3-13：実施例１４と同等）−−
正孔注入層としてＭｏＯ３を５vol％混合した化合物１の混合層を３２ｎｍの厚さで形成し、その上に、正孔輸送層としてＮＰＢを３８ｎｍの厚さで形成した以外、素子1-1と同様な素子を形成した。
【０１４２】
−−素子4-4（実施例２１）−−
正孔注入層としてＭｏＯ３を５vol％混合した化合物１の混合層を６０ｎｍの厚さで形成し、その上に、正孔輸送層としてＮＰＢを１０ｎｍの厚さで形成した以外、素子1-1と同様な素子を形成した。
【０１４３】
−−素子4-5（実施例２２）−−
正孔注入層として化合物１を１０ｎｍの厚さで形成し、その上に、正孔輸送層としてＮＰＢを６０ｎｍの厚さで形成した以外、素子1-1と同様な素子を形成した。
【０１４４】
−−素子4-6（素子1-6：実施例２と同等）−−
正孔注入層として化合物１を３２ｎｍの厚さで形成し、その上に、正孔輸送層としてＮＰＢを３８ｎｍの厚さで形成した以外、素子1-1と同様な素子を形成した。
【０１４５】
−−素子4-7（実施例２３）−−
正孔注入層として化合物１を６０ｎｍの厚さで形成し、その上に、正孔輸送層としてＮＰＢを１０ｎｍの厚さで形成した以外、素子1-1と同様な素子を形成した。
【０１４６】
素子1-3、素子4-2〜素子4-7の素子構造は、以下のとおりである。
素子No.：陽極／正孔注入層（厚０〜６０ｎｍ）／正孔輸送層（厚１０〜７０ｎｍ）／発光層兼電子輸送層／電子注入層／陰極
素子1-3：ＩＴＯ／−／ＮＰＢ（厚７０ｎｍ）／Ａｌｑ３／Ｌｉ２Ｏ／Ａｌ
素子4-2：ＩＴＯ／５vol％ＭｏＯ３・化合物１（厚１０ｎｍ）／ＮＰＢ（厚６０ｎｍ）／Ａｌｑ３／Ｌｉ２Ｏ／Ａｌ
素子4-3：ＩＴＯ／５vol％ＭｏＯ３・化合物１（厚３２ｎｍ）／ＮＰＢ（厚３８ｎｍ）／Ａｌｑ３／Ｌｉ２Ｏ／Ａｌ
素子4-4：ＩＴＯ／５vol％ＭｏＯ３・化合物１（厚６０ｎｍ）／ＮＰＢ（厚１０ｎｍ）／Ａｌｑ３／Ｌｉ２Ｏ／Ａｌ
素子4-5：ＩＴＯ／化合物１（厚１０ｎｍ）／ＮＰＢ（厚６０ｎｍ）／Ａｌｑ３／Ｌｉ２Ｏ／Ａｌ
素子4-6：ＩＴＯ／化合物１（厚３２ｎｍ）／ＮＰＢ（厚３８ｎｍ）／Ａｌｑ３／Ｌｉ２Ｏ／Ａｌ
素子4-7：ＩＴＯ／化合物１（厚６０ｎｍ）／ＮＰＢ（厚１０ｎｍ）／Ａｌｑ３／Ｌｉ２Ｏ／Ａｌ。
【０１４７】
素子1-3、素子4-2〜素子4-7について、所定電流密度条件でそれぞれ駆動し、初期駆動電圧、初期輝度を測定した。
【０１４８】
実験結果を下記表５及び表６に示す。ＨＩＬは正孔注入層をＨＴＬは正孔輸送層を示す。
【０１４９】
【表５】
2010073864.tif 000027
【０１５０】
【表６】
2010073864.tif 000028
【０１５１】
本実験結果から、ボラジン化合物を正孔注入層に単独で用いた場合、初期駆動電圧の低電圧化が可能であるが、膜厚増加に伴い駆動電圧が若干上昇する傾向がある。しかしながら、ＭｏＯ３を混合することにより膜厚増加に伴う駆動電圧上昇を回避できる傾向にあることが分かる。
【０１５２】
−−実験例５：（初期駆動電圧の陽極の種類依存性評価）−−
正孔注入層に接触する陽極について、陽極材料をＩＴＯとＡｇを有する以下に示す素子を作製し、駆動特性を測定、評価した。
【０１５３】
−−素子5-1（素子1-6：実施例２と同等）−−
陽極として透明電極ＩＴＯを形成したガラス基板上に、真空蒸着により順に、正孔注入層として化合物１を３２ｎｍの厚さで形成し、その上に、正孔輸送層としてＮＰＢを３８ｎｍの厚さで形成し、その上に、発光層兼電子輸送層としてＡｌｑ３を６０ｎｍの厚さで形成し、その上に、電子注入層Ｌｉ２Ｏ及び陰極Ａｌを形成した。
【０１５４】
−−素子5-2（実施例２４）−−
陽極としてＡｇ電極を形成した以外、素子5-1と同様な素子を形成した。
【０１５５】
−−素子5-3（素子3-13：実施例１４と同等）−−
陽極として透明電極ＩＴＯを形成したガラス基板上に、真空蒸着により順に、正孔注入層としてＭｏＯ３を５vol％混合した化合物１の混合層を３２ｎｍの厚さで形成し、その上に、正孔輸送層としてＮＰＢを３８ｎｍの厚さで形成した以外、素子5-1と同様な素子を形成した。
【０１５６】
−−素子5-4（実施例２５）−−
陽極としてＡｇ電極を形成した以外、素子5-3と同様な素子を形成した。
【０１５７】
−−素子5-5（素子1-3：比較例２と同等）−−
陽極として透明電極ＩＴＯを形成したガラス基板上に、真空蒸着により順に、正孔注入層としてＮＰＢを３２ｎｍの厚さで形成し、その上に、正孔輸送層としてＮＰＢを３８ｎｍの厚さで形成した以外、素子5-1と同様な素子を形成した。
【０１５８】
−−素子5-6（比較例１５）−−
陽極としてＡｇ電極を形成した以外、素子5-5と同様な素子を形成した。
【０１５９】
素子5-1〜素子5-6の素子構造は、以下のとおりである。
素子No.：陽極／正孔注入層／正孔輸送層／発光層兼電子輸送層／電子注入層／陰極
素子5-1：ＩＴＯ／化合物１／ＮＰＢ／Ａｌｑ３／Ｌｉ２Ｏ／Ａｌ
素子5-2：Ａｇ／化合物１／ＮＰＢ／Ａｌｑ３／Ｌｉ２Ｏ／Ａｌ
素子5-3：ＩＴＯ／５vol％ＭｏＯ３・化合物１／ＮＰＢ／Ａｌｑ３／Ｌｉ２Ｏ／Ａｌ
素子5-4：Ａｇ／５vol％ＭｏＯ３・化合物１／ＮＰＢ／Ａｌｑ３／Ｌｉ２Ｏ／Ａｌ
素子5-5：ＩＴＯ／ＮＰＢ／ＮＰＢ／Ａｌｑ３／Ｌｉ２Ｏ／Ａｌ
素子5-6：Ａｇ／ＮＰＢ／ＮＰＢ／Ａｌｑ３／Ｌｉ２Ｏ／Ａｌ。
【０１６０】
素子5-1〜素子5-6について、所定電流密度条件でそれぞれ駆動し、初期駆動電圧を測定した。
【０１６１】
実験結果を下記表７に示す。ＨＩＬは正孔注入層をＨＴＬは正孔輸送層を示す。
【０１６２】
【表７】
2010073864.tif 000029
【０１６３】
本実験結果から、ボラジン化合物を正孔注入層に使用した素子の場合、低電圧駆動が可能ではあるが、電極種の影響を受けることが分かる。一方、ＭｏＯ３を混合した正孔注入層を有する素子は初期駆動特性が電極種に大きく依存しないことが分かる。
【０１６４】
−−実験例６：（嵩高な有機半導体化合物を電子輸送層に使用した素子の性能評価）−−
嵩高な有機半導体化合物のベンゼン化合物を電子輸送層に含有する以下に示す素子を作製し、駆動特性を測定、評価した。
【０１６５】
実験例１の素子1-1を基準の素子とした。
【０１６６】
−−素子6-2（実施例２６）−−
発光層としてＡｌｑ３を３０ｎｍの厚さで形成し、その上に、電子輸送層として化合物４を３０ｎｍの厚さで形成した以外、素子1-1と同様な素子を形成した。
【０１６７】
−−素子6-3（実施例２７）−−
発光層層としてＡｌｑ３を３０ｎｍの厚さで形成し、その上に、電子輸送層として化合物４を２５ｎｍの厚さで、その上に、Ａｌｑ３を５ｎｍの厚さで積層形成した以外、素子1-1と同様な素子を形成した。
【０１６８】
素子1-1、素子6-2〜素子6-3の素子構造は、以下のとおりである。
素子No.：陽極／正孔注入層／正孔輸送層／発光層／電子輸送層／電子注入層／陰極
素子1-1：ＩＴＯ／ＣｕＰｃ／ＮＰＢ／Ａｌｑ３／−／Ｌｉ２Ｏ／Ａｌ
素子6-2：ＩＴＯ／ＣｕＰｃ／ＮＰＢ／Ａｌｑ３／化合物４／Ｌｉ２Ｏ／Ａｌ
素子6-3：ＩＴＯ／ＣｕＰｃ／ＮＰＢ／Ａｌｑ３／化合物４／Ａｌｑ３積層／Ｌｉ２Ｏ／Ａｌ。
【０１６９】
素子1-1、素子6-2〜素子6-3について、所定電流密度条件でそれぞれ駆動し、初期駆動電圧、初期輝度を測定し、外観観察した。
【０１７０】
実験結果を下記表８並びに図１０（素子6-2）及び図１１（素子6-3）に示す。ＥＭＬは発光層をＥＴＬは電子輸送層を示す。
【０１７１】
【表８】
2010073864.tif 000030
【０１７２】
本実験結果から、Ａｌｑ３／ベンゼン化合物／Ａｌｑ３の積層を有する素子が良好に発光したことを確認でき、電子輸送層としてはベンゼン化合物を電子輸送性材料で挟むことで使用可能であることが分かる。ベンゼン化合物やボラジン化合物などの嵩高な有機半導体化合物は電子輸送性材料でサンドイッチすることで電子輸送性を発現することが期待できる。嵩高な有機半導体化合物を含む有機半導体層が電子輸送層又は電子注入層として発光層と陽極の間に配置できることが分かる。
【０１７３】
以上の実験例から、嵩高な有機半導体化合物のベンゼン化合物、ボラジン化合物について、ＭＯＰＡＣ計算に基づく３次元構造（置換基と中心骨格の二面角について）のシミュレーションを基に検討した。
【０１７４】
下記化学式に示すＮＰＢ（比較例２）及びＴＰＴ−１（比較例１）の化合物は、多環系の環集合体であって、中心骨格と二面角を有する置換基は、そもそも存在しないが、部分的にも置換基と中心骨格の二面角が７０°を超える場合がほとんどない。これらの分子のモーパック（ＭＯＰＡＣ）による分子軌道（ＭＯ）の描画を図１２及び図１３に示す。
【０１７５】
【化２１】
2010073864.tif 000031
【０１７６】
【化２２】
2010073864.tif 000032
【０１７７】
また、シクロペンタジエン誘導体（比較例３）は、そもそも中心骨格が芳香族性を有さないし、図１４に示すように、環の平面性も大きく崩れる。
【０１７８】
よって、電荷輸送材としての嵩高な有機半導体化合物における芳香族性多員環骨格が芳香族性を有し、環平面に対する芳香族置換基の環平面の二面角が７０〜９０°となるように芳香族置換基が配置されていることが好ましいことが分かる。さらに、嵩高な有機半導体化合物は、フェニルなど芳香族置換基の面積の和が、ボラジン環骨格やベンゼン環骨格など芳香族性多員環骨格の環平面の面積以上の大きさであることが好ましいことが分かる。
【０１７９】
すなわち、中心骨格の環平面に対して７０°〜９０°に芳香族置換基が配列しているボラジン化合物やベンゼン化合物を含む素子（少なくとも正孔注入材料として）の駆動電圧は、一般的に議論されるＨＯＭＯ（最高被占分子軌道）及び移動度に依存せず、電荷移動度が遅く、深いＨＯＭＯを有するにもかかわらず、低電圧化可能である。これらの結果は、詳細な原理は不明であるが、接触界面において、ベンゼン化合物及びボラジン化合物の芳香族置換基が界面に対して配向しているため、配向分極による誘電率緩和により、駆動電圧低下を阻害する界面トラップ量減少、又は正孔注入障壁が緩和し正孔注入特性が向上したものと推察される。
【符号の説明】
【０１８０】
１  基板
２  陽極
３  正孔注入層
４  正孔輸送層
５  発光層
６  電子輸送層
７  電子注入層
８  陰極
５１  発光層兼電子輸送層
【図１】
2010073864.tif 000033
【図２】
2010073864.tif 000034
【図３】
2010073864.tif 000035
【図４】
2010073864.tif 000036
【図５】
2010073864.tif 000037
【図６】
2010073864.tif 000038
【図７】
2010073864.tif 000039
【図８】
2010073864.tif 000040
【図９】
2010073864.tif 000041
【図１２】
2010073864.tif 000042
【図１３】
2010073864.tif 000043
【図１４】
2010073864.tif 000044
【図１０】
2010073864.tif 000045
【図１１】
2010073864.tif 000046
【手続補正書】
【提出日】平成22年10月25日(2010.10.25)
【手続補正１】
【補正対象書類名】特許請求の範囲
【補正対象項目名】全文
【補正方法】変更
【補正の内容】
【特許請求の範囲】
【請求項１】
対向する１対の陽極及び陰極の間に積層配置されかつ発光層を含む複数の有機半導体層を備え、かつ、前記発光層及び前記陽極の間には前記陽極側から正孔注入層及び正孔輸送層が積層された有機電界発光素子であって、
前記正孔注入層は、下記一般式（１）に示すボラジン化合物、
【化１】
2010073864.tif 000047
｛式（１）中、Ｎは窒素を示し、Ｂはホウ素を示し、Ｒは水素、アリール基、ヘテロアリール基、オリゴアリール基またはオリゴヘテロアリール基を示し、Ｒは全てが異なっていても同一でもよく、少なくとも３つ以上のＲは水素ではない｝、又は、下記一般式（２）に示すベンゼン化合物、
【化２】
2010073864.tif 000048
｛式（２）中、Ｒは水素、アリール基、ヘテロアリール基、オリゴアリール基またはオリゴヘテロアリール基を示し、Ｒは全てが異なっていても同一でもよく、少なくとも３つ以上のＲは水素ではない｝を含むこと、
前記正孔輸送層は、アリールアミン化合物からなることを特徴とする有機電界発光素子。
【請求項２】
前記ボラジン化合物が、下記化合物１式に示すボラジン化合物
【化３】
2010073864.tif 000049
であることを特徴とする請求項１に記載の有機半導体素子。
【請求項３】
前記ベンゼン化合物が、下記化合物４式に示すベンゼン化合物
【化４】
2010073864.tif 000050
であることを特徴とする請求項１に記載の有機半導体素子。
【請求項４】
前記正孔注入層又はその前記陽極側に隣接する層に無機フッ化物を含むことを特徴とする請求項１〜３のいずれか１に記載の有機半導体素子。
【請求項５】
前記無機フッ化物はＡｌＦ３若しくはＭｇＦ２であることを特徴とする請求項４記載の有機電界発光素子。
【請求項６】
前記無機フッ化物は２．５〜４０体積％で混合されていることを特徴とする請求項４又は５記載の有機電界発光素子。
【請求項７】
前記無機フッ化物は５〜４０体積％で混合されていることを特徴とする請求項６記載の有機電界発光素子。
【請求項８】
前記正孔注入層又はその前記陽極側に隣接する層に無機酸化物を含むことを特徴とする請求項１〜３のいずれか１記載の有機電界発光素子。
【請求項９】
前記無機酸化物はモリブデン酸化物若しくはバナジウム酸化物であることを特徴とする請求項８記載の有機電界発光素子。
【請求項１０】
前記無機酸化物は２．５〜４０体積％で混合されていることを特徴とする請求項８又は９記載の有機電界発光素子。
【請求項１１】
前記無機酸化物は５〜４０体積％で混合されていることを特徴とする請求項１０記載の有機電界発光素子。
【請求項１２】
前記陽極及び陰極の少なくとも一方は半透明又は透明であることを特徴とする請求項１〜１１のいずれか１に記載の有機電界発光素子。
【手続補正２】
【補正対象書類名】明細書
【補正対象項目名】００２５
【補正方法】変更
【補正の内容】
【００２５】
ｌ。
［０１０２］
素子１−１、素子２−２〜素子２−１０について、高温保存環境（８５℃、１００℃、１００時間）の下で、所定電流密度条件でそれぞれ駆動し、初期駆動電圧、初期輝度、駆動電圧変化及び輝度変化を測定した。
［０１０３］
実験結果を下記表３に示す。なお、高温保存判定では＋０．５Ｖ以下の変化であれば○、他×と示した。駆動寿命は輝度劣化度合いが素子１と同等以上である場合○、他×と示した。ＨＩＬ１、ＨＩＬ２は正孔注入層をＨＴＬは正孔輸送層を示す。
［０１０４］
［表３］
2010073864.tif 000051
［０１０５］
本実験結果から、正孔注入層として極薄膜の無機フッ化物ＡｌＦ３層又は無機酸化物ＭｏＯ３層とボラジン化合物層又はベンゼン化合物層が積層されている積層系素子は、ボラジン化合物又はベンゼン化合物の正孔注入層単体で使用するよりも若干駆動電圧が上昇するものの、素子１−１のＣｕＰｃより低電圧駆動が可能であり、かつ高温保存、駆動寿命で劣化抑制し、素子１−１と同等であることが分かる。この結果は、正孔注入層としての無機化合物の積層により密着力が向上し、高温保存、駆動寿命を確保したと考えられる。
【手続補正３】
【補正対象書類名】明細書
【補正対象項目名】００３１
【補正方法】変更
【補正の内容】
【００３１】
［表４］
2010073864.tif 000052
［０１３６］
本実験結果から、正孔注入層としてＭｏＯ３とボラジン化合物又はベンゼン化合物の混合されている混合系素子は、実験例２の結果と同様に、初期駆動電圧について素子１−１に対し低電圧化可能であり、高温保存、駆動寿命共に劣化抑制し、素子１−１と同等であることが分かる。
［０１３７］
また、ＡｌＦ３とボラジン化合物又はベンゼン化合物の混合系素子はＭｏＯ
【手続補正４】
【補正対象書類名】明細書
【補正対象項目名】００３６
【補正方法】変更
【補正の内容】
【００３６】
［０１６１］
実験結果を下記表７に示す。ＨＩＬは正孔注入層をＨＴＬは正孔輸送層を示す。
［０１６２］
［表７］
2010073864.tif 000053
［０１６３］
本実験結果から、ボラジン化合物を正孔注入層に使用した素子の場合、低電圧駆動が可能ではあるが、電極種の影響を受けることが分かる。一方、ＭｏＯ３を混合した正孔注入層を有する素子は初期駆動特性が電極種に大きく依存しないことが分かる。
［０１６４］
−−実験例６：（嵩高な有機半導体化合物を電子輸送層に使用した素子の性能評価）−−  嵩高な有機半導体化合物のベンゼン化合物を電子輸送層に含有する以下に示す素子を作製し、駆動特性を測定、評価した。
［０１６５］
実験例１の素子１−１を基準の素子とした。
［０１６６］
−−素子６−２（実施例２６）−−  発光層としてＡｌｑ３を３０ｎｍの厚さで形成し、その上に、電子輸送層として化合物４を３０ｎｍの厚さで形成した以外、素子１−１と同様な素子を形成した。
［０１６７］
−−素子６−３（実施例２７）−−  発光層層としてＡｌｑ３を３０ｎｍの厚さで形成し、その上に、電子輸送層として化合物４を２５ｎｍの厚さで、その上に、Ａｌｑ３を５ｎｍの厚さで積層形成した以外、素子１−１と同様な素子を形成した。
【手続補正書】
【提出日】平成23年6月13日(2011.6.13)
【手続補正１】
【補正対象書類名】特許請求の範囲
【補正対象項目名】全文
【補正方法】変更
【補正の内容】
【特許請求の範囲】
【請求項１】
対向する１対の陽極及び陰極の間に積層配置されかつ発光層を含む複数の有機半導体層を備え、かつ、前記発光層及び前記陽極の間には前記陽極側から正孔注入層及び正孔輸送層が積層された有機電界発光素子であって、
前記正孔注入層は、下記一般式（１）に示すボラジン化合物
【化１】
2010073864.tif 000054
｛式（１）中、Ｎは窒素を示し、Ｂはホウ素を示し、Ｒは水素、アリール基、ヘテロアリール基、オリゴアリール基またはオリゴヘテロアリール基を示し、Ｒは全てが異なっていても同一でもよく、少なくとも３つ以上のＲは水素ではない｝を含むこと、
前記正孔注入層又はその前記陽極側に隣接する層に無機フッ化物又は無機酸化物を含むこと、
前記正孔輸送層はアリールアミン化合物からなること、を特徴とする有機電界発光素子。
【請求項２】
前記ボラジン化合物が、下記化合物１式に示すボラジン化合物
【化２】
2010073864.tif 000055
であることを特徴とする請求項１に記載の有機半導体素子。
【請求項３】
前記無機フッ化物はＡｌＦ３又はＭｇＦ２であることを特徴とする請求項１記載の有機電界発光素子。
【請求項４】
前記無機フッ化物は２．５〜４０体積％で混合されていることを特徴とする請求項３記載の有機電界発光素子。
【請求項５】
前記無機フッ化物は５〜４０体積％で混合されていることを特徴とする請求項４記載の有機電界発光素子。
【請求項６】
前記無機酸化物はモリブデン酸化物又はバナジウム酸化物であることを特徴とする請求項１記載の有機電界発光素子
【請求項７】
前記無機酸化物は２．５〜４０体積％で混合されていることを特徴とする請求項６記載の有機電界発光素子。
【請求項８】
前記無機酸化物は５〜４０体積％で混合されていることを特徴とする請求項７記載の有機電界発光素子。
【請求項９】
前記陽極及び陰極の少なくとも一方は半透明又は透明であることを特徴とする請求項１〜８のいずれか１に記載の有機電界発光素子。
【国際調査報告】
2010073864.tif 000056
2010073864.tif 000057
2010073864.tif 000058
2010073864.tif 000059
2010073864.tif 000060
2010073864.tif 000061